(57)【要約】【課題】ナプキンとかオムツ等の生理用品使用時に発生する肌のムレ、かゆみ等の悩み（不快感）を軽減する。【解決手段】高活性酸化亜鉛系化合物をナプキンとかオムツ等の生理用品に添加することにより、亜鉛イオンを生成させて、荒れた肌の修復を促進させる。【選択図】    なし【特許請求の範囲】
【請求項１】
下記式（１）
【化１】
2012075756.tif 000003
（但し、式中Ｍ３＋はＡｌ，Ｆｅ等の３価金属を示し、ｘは次の範囲０≦ｘ＜０．５にある）で表わされ、且つ、濃度０．１％、３０℃、２時間後の水に対する亜鉛イオンの溶出量が５ｐｐｍ以上である酸化亜鉛系化合物を有効成分として含有する生理用品。
【請求項２】
請求項１において、酸化亜鉛系化合物が肌に接する表面部を形成する不織布に含有されている請求項１記載の生理用品。
【請求項３】
請求項１において、酸化亜鉛系化合物が粉末状または顆粒状で、パルプおよび/または高吸水性樹脂と混合されて存在する請求項１記載の生理用品。
【請求項４】
請求項１において、酸化亜鉛系化合物の水に対する亜鉛イオンの溶出量が
１０ｐｐｍ以上である請求項１記載の生理用品。
【請求項５】
請求項１において、酸化亜鉛系化合物の水に対する亜鉛イオンの溶出量が２０ｐｐｍ以上である請求項１記載の生理用品。
【請求項６】
請求項１の式（１）において、ｘの範囲が０．０５≦ｘ≦０．２である酸化亜鉛系固溶体である請求項１記載の生理用品。
【発明の詳細な説明】
【技術分野】
【０００１】
本発明は生理用品に関する。さらに詳しくは、生理用ナプキン、タンポンおよびオムツ等に接触する肌の悩みを軽減する、酸化亜鉛系化合物を含有する生理用品に関する。
【背景技術】
【０００２】
女性の生理期間中の対策として、ナプキンが広く使用されている。ナプキンの構造は、不織布、樹脂、紙等からできている。肌に接触する表面部分には不織布が使用され、中間層には、排出物を吸収する吸水性樹脂、綿、およびパルプ等が使用され、外側は樹脂シートでできている。
高性能の吸水性樹脂が開発されたため経血を素早く、且つ大量吸収できるようになったため、漏れる心配が少なくなってきた。しかも、コンパクトとなり使用感は大変改良されてきている。
オムツについてもナプキンとほぼ同様の構造、状況である。
【発明の開示】
【発明が解決しようとする課題】
【０００３】
ナプキンは随分性能がよくなったがムレとか、かゆみ等の肌の不快感を持つ人が依然として多い。ムレは経血や汗により肌の表面の皮膚の最外部を形成する角層構造が乱されることにより、ふやける状態になることで生じる。ムレると、ナプキンとの摩擦に敏感となる。ナプキンによる摩擦からくる不快感をできるだけ軽減するため、不織布の表面に凹凸をもたせる構造にすることで、肌との接触面積を減らす工夫が行われている。しかし、この方法でも皮膚との接触を完全になくすことができないため、肌の悩みのさらなる改善は限界にきている。
生理用製品による肌の悩みは、オムツとかナプキンでもナプキンと同様であり、従来の考え方による改善では限界に達しつつある。
【課題を解決するための手段】
【０００４】
本発明は下記式（１）で表わされる酸化亜鉛系化合物
【化１】
2012075756.tif 000002
（但し、式中、Ｍ３＋は３価金属Ａｌおよび／またはＦｅを示し、ｘは次の範囲、０≦ｘ≦０．４にある）で表わされる酸化亜鉛系化合物を含有するナプキン、タンポンおよびオムツ等の生理用品を提供する。高活性な酸化亜鉛系化合物が水分に溶解して亜鉛イオンを生成し、これが肌表面細胞の再生に寄与することで、肌の悩みの改善を行う。
【発明の効果】
【０００５】
本発明により、ナプキン、オムツ等の生理用品に残された課題であるムレ、かゆみ等の肌の悩みをさらに改善できる。
【発明を実施するための最良の形態】
【０００６】
本発明は、ナプキン、オムツ等の生理用品に高活性な酸化亜鉛系化合物を含有させることにより、経血、汗、尿、排便等に含まれる水分に酸化亜鉛系化合物の一部を溶解させる。水に溶解した亜鉛イオンの働きで細胞の修復作用をさせることにより、ただれた肌の修復を助ける。したがって本発明の技術を生理用品だけでなく、床ずれ、皮膚外傷治癒にも利用できる。
本発明で用いる式（１）の酸化亜鉛系化合物は、酸化亜鉛にＡｌおよび／またはＦｅが固溶した固溶体、または酸化亜鉛であり、好ましくは固溶体である。
固溶体の固溶範囲ｘは０＜ｘ＜０．４であり、好ましくは０．０１＜ｘ＜０．３、特に好ましくは０．０５＜ｘ＜０．２の範囲である。
【０００７】
酸化亜鉛は水に難溶であるが、１次粒子を超微粒子にすることによりｐｐｍレベルの水への溶解性を可能にできる。酸化亜鉛に固溶した３価金属が酸化亜鉛の１次粒子の成長を抑制するため、固溶体が１次粒子の微粒子化に好都合である。
１次粒子をＢＥＴ比表面積で間接的に表わすことができる。ＢＥＴ比表面積で表わすと好ましくは３０ｍ２／ｇ以上、特に好ましくは４０ｍ２／ｇ以上である。このような条件を満たす高活性酸化亜鉛系化合物の水への溶解は、例えば、水に０．１％添加し、３０℃で１時間経過後の亜鉛イオンの溶出量が、５ｐｐｍ以上、好ましくは１０ｐｐｍ以上、特に好ましくは４０ｐｐｍ以上である。
【０００８】
本発明のナプキン、オムツ等の生理用品は、酸化亜鉛系化合物を、経血、汗、尿、排便等由来の水分が到達できる範囲内の、任意の部分に含有させることができる。例えば、表面層を形成する不織布に接着剤により添着することにより、または樹脂に溶融混練後不織布に加工することにより使用できる。また、吸水性樹脂、パルプ、綿等から成る中間層に粉末状または顆粒状でそれらと混合して用いることもできる。
本発明で用いる酸化亜鉛系の使用量は、生理用品１個あたり０．０１ｇ以上、好ましくは０．１〜５ｇである。
【０００９】
本発明で用いる酸化亜鉛系固溶体の製造は、塩化亜鉛、硝酸亜鉛、硫酸亜鉛等の水溶液に水酸化ナトリウム等のアルカリを加え共沈させた後、ろ過、水洗、乾燥、粉砕等の慣用の工程を適宜選択使用して水酸化物を製造した後、好ましくは３００〜５００℃で焼成することにより製造できる。
超微粒子酸化亜鉛は金属亜鉛を加熱蒸発させ、空気中の酸素で酸化して酸化亜鉛を生成させ、分級し、そのなかで最も粒子が細かいものを捕集する等の方法で製造できる。
【００１０】
以下実施例により本発明をより詳細に説明するが、本発明はこれらの実施例のみに限定されるものではない。
【実施例１】
【００１１】
塩化亜鉛と硝酸アルミニウムの混合水溶液（Ｚｎ＝１．０モル／Ｌ，Ａｌ＝０．０１モル／Ｌ）と水酸化ナトリウムの水溶液（２．０モル／Ｌ）を、計量ポンプを用いてそれぞれ２００ｍｌ／分、約２００ｍｌ／分の流速で、容量２Ｌのオーバーフロー付き反応槽に攪拌下に供給し、水酸化ナトリウムの流量を調節してｐＨを約７〜７．５に保って共沈反応させた。
得られた白色沈殿を減圧ろ過後、０．５モル／Ｌの炭酸ソーダ水溶液で、ろ液が硝酸銀添加で白濁しなくなるまで洗浄し、水洗後噴霧乾燥機により造粒乾燥した。得られた粉末を電気炉に入れ、３５０℃で１時間焼成した。
【００１２】
この粉末のＸ線回折パターンは酸化亜鉛のみであり、但し、わずかに高角度側にシフトしていた。したがってこの粉末は酸化亜鉛に酸化アルミニウムが固溶していることが分かる。
キレート滴定法でＺｎとＡｌを定量し、化学組成を決定した結果は次のとおりである。
（Ｚｎ）０．９１（Ａｌ）０．０９Ｏ
液体窒素物理吸着による測定したＢＥＴ比表面積は４５ｍ２／ｇであった。レーザー回折法で測定した粒度分布は、平均２次粒子径が２５０μｍであった。
焼成粉末２００ｍｇを脱イオン水２００ｍｌに加え、３０℃で２時間静置後、ろ過し、ろ液中の亜鉛イオン濃度をキレート滴定法で測定した。その結果、溶出した亜鉛イオン濃度は７１ｐｐｍであった。
【００１３】
市販のナプキンの中間層にある高吸水性樹脂とパルプの混合された袋に上記酸化亜鉛系固溶体を２ｇ混合したものを作成した。
これを２０代の女性５人に生理期間中、使用してもらい、ムレ、カユミ等の不快感のレベルを従来のナプキンと比較してもらった。
その結果、この試作品が４人では、明らかに不快感が減少し、残り１人は変わらないという結果であった。
【実施例２】
【００１４】
実施例１で作成した酸化亜鉛固溶体を直鎖低密度ポリエチレンに１０重量％混合後、オープンロールを用いて約１６０℃で１０分間溶融混練し、その後１ｍｍ厚さに圧縮成型した。この成型シートから、タテ４ｃｍ、ヨコ４ｃｍの大きさに裁断し、これを２枚２００ｍｌの脱イオン水に入れ３０℃で８時間静置後、水に溶出した亜鉛イオンをＩＣＰで分析した。その結果亜鉛イオン濃度は１．５ｐｐｍであった。
【００１５】
［比較例１］
実施例２においてポリエチレン単独の成型シートについて、実施例２と同様の試験を行った。その結果、亜鉛イオンの溶出は０．１ｐｐｍ以下であった。
【００１６】
［比較例２］
亜鉛華１号を用いて、実施例１と同様にして水への亜鉛イオンの溶出を測定した結果、亜鉛オン濃度は０．９ｐｐｍであった。